system: [SYSTEM]

user: 3. 配合比的计算 试验所用粉土设计了3个湿密度(600 kg/m 3 ， 700 kg/m 3 ， 800 kg/m 3 )、4个粉土掺量(0%， 20%， 30%， 40%)、以及5种塑性指数(7.2， 9.3， 11.6， 13.1， 15.4)作为试验变量，共60个配比，如表3~5所示。 Table 1 Number of remolded soil and liquid plastic limi 土样编号 配土比例(粉质粘土:粘质粉土) 液限ω L 塑限ω P 塑性指数I P CST-A 1:0 (纯粉质粘土) 32.16 16.76 15.4 CST-B 3:1 29.4 16.3 13.1 CST-C 1:1 30.8 19.2 11.6 CST-D 1:3 29.1 19.8 9.3 CST-E 0:1 (纯粘质粉土) 23.93 16.76 7.2 表1. 重塑土编号及液塑限值 Table 2 Grain gradation of remixing soi 土样编号 颗粒级配 0.25~0.075 0.075~0.05 0.05~0.005 0.005~0.002 ＜0.002 CST-A 5.6 6.6 20.2 20.1 47.5 CST-B 6.0 6.8 32.6 16.7 37.9 CST-C 6.4 7.0 45.0 13.4 28.2 CST-D 6.8 7.3 57.4 10.0 18.5 CST-E 7.2 7.5 69.8 6.6 8.9 表2. 重塑土颗粒级配表 Table 3 Mix condition of 600 kg/m 粉土塑性指数 粉土掺量(%) 用水量(kg/m 3 ) 水泥用量(kg/m 3 ) 粉土用量(kg/m 3 ) 粉质粘土用量(kg/m 3 ) 泡沫用量(kg/m 3 ) 实测密度(kg/m 3 ) 7.2 0 200.81 365.12 - - 34.07 614 20 201.18 292.74 73.22 - 32.86 616 30 201.46 256.47 109.82 - 32.25 602 40 201.88 220.06 146.63 - 31.43 608 9.3 0 200.81 365.12 - - 34.07 614 20 201.31 292.74 54.84 18.28 32.83 582 30 201.53 256.43 82.36 27.45 32.23 588 40 201.75 220.08 110.08 36.69 31.40 618 11.6 0 200.81 365.12 - - 34.07 614 20 201.31 292.72 36.58 36.58 32.82 622 30 201.56 256.47 54.88 54.88 32.21 603 40 201.75 220.08 73.35 73.35 31.47 607 13.1 0 200.81 365.12 - - 34.07 614 20 201.21 292.74 18.30 54.89 32.86 596 30 201.43 256.43 27.48 82.43 32.24 609 40 201.75 220.08 36.67 110.00 31.50 591 15.4 0 200.81 365.12 - - 34.07 614 20 201.18 292.8 - 73.2 32.82 606 30 201.53 256.43 - 109.8 32.24 583 40 201.83 220.01 - 146.61 31.55 592 表3. 湿密度为600 kg/m 3 密度配合比 Table 4 Mix condition of 700 kg/m 粉土塑性指数 粉土掺量(%) 用水量(kg/m 3 ) 水泥用量(kg/m 3 ) 粉土用量(kg/m 3 ) 粉质粘土用量(kg/m 3 ) 泡沫用量(kg/m 3 ) 实测密度(kg/m 3 ) 7.2 0 237.31 431.46 - - 31.23 704 20 237.9 346.04 86.51 - 29.56 726 30 238.16 303.17 129.93 - 28.75 693 40 238.48 260.16 173.44 - 27.93 708 9.3 0 237.31 431.46 - - 31.23 704 20 237.51 345.84 65.27 21.76 29.63 682 30 238.13 303.43 97.58 32.53 28.33 704 40 238.25 260.28 130.10 43.37 28.00 708 11.6 0 237.31 431.46 - - 31.23 704 20 237.51 345.84 43.51 43.51 29.62 680 30 238.16 303.47 65.03 65.03 28.31 696 40 238.25 260.28 86.75 86.75 27.97 707 13.1 0 237.31 431.46 - - 31.23 704 20 237.51 345.84 21.76 65.27 29.63 724 30 238.13 303.43 32.53 97.58 28.33 721 40 238.25 260.28 43.37 130.10 28.00 718 15.4 0 237.31 431.46 - - 31.23 704 20 237.88 346 - 86.5 29.62 688 30 238.13 303.13 - 129.91 28.84 695 40 238.43 260.11 - 173.41 28.05 705 表4. 湿密度为700 kg/m 3 密度配合比 Table 5 Mix condition of 800 kg/m 粉土塑性指数 粉土掺量(%) 用水量(kg/m 3 ) 水泥用量(kg/m 3 ) 粉土用量(kg/m 3 ) 粉质粘土用量(kg/m 3 ) 泡沫用量(kg/m 3 ) 实测密度(kg/m 3 ) 7.2 0 273.84 497.89 - - 28.28 821 20 274.43 399.15 99.79 - 26.67 812 30 274.77 349.68 149.91 - 25.66 798 40 275.09 300.07 200.02 - 24.84 804 9.3 0 273.84 497.89 - - 28.28 821 20 274.41 399.15 74.85 24.95 26.64 830 30 274.74 349.63 112.49 37.50 25.65 828 40 275.06 300.09 149.96 49.99 24.90 816 11.6 0 273.84 497.89 - - 28.28 821 20 274.42 399.18 49.89 49.89 26.63 784 30 274.77 349.68 74.97 74.97 25.62 815 40 275.56 300.09 99.74 99.74 24.88 813 13.1 0 273.84 497.89 - - 28.28 821 20 274.42 399.24 24.90 74.71 26.73 786 30 274.74 349.73 37.47 112.42 25.64 789 40 275.06 300.11 49.98 149.94 24.91 784 15.4 0 273.84 497.89 - - 28.28 821 20 274.49 399.20 - 99.63 26.7 809 30 274.74 349.64 - 149.91 25.64 791 40 275.04 300.18 - 199.91 24.96 826 表5. 湿密度为800 kg/m 3 密度配合比